"無機金属塩と高級アルコールとを加熱して反応させることにより、金属複合超微粒子を製造する方法において、上記加熱反応を40~70°Cで20~120分間行い、次いで130~200°Cで行うことを特徴とする金属複合超微粒子の製造方法。無機金属塩が、金属炭酸塩であることを特徴とする請求項1記載の金属複合超微粒子の製造方法。高級アルコールが、炭素数6~22のアルコールであることを特徴とする請求項1または2記載の金属複合超微粒子の製造方法。高級アルコールの使用割合が、無機金属塩100重量部に対して40~500重量部であることを特徴とする請求項1~3のいずれか一項に記載の金属複合超微粒子の製造方法。生成した金属複合超微粒子が、金属を中心とし周囲に高級アルコール由来の有機残基により被覆されたものであり、平均粒子径が1~100nmであることを特徴とする請求項1~4のいずれか一項に記載の金属複合超微粒子の製造方法。しかしながら、上記特許文献の方法はいずれも、無機金属塩と有機物との反応において、反応効率が低く、未反応の無機金属塩が残存したり、粒径分布が小さい金属複合超微粒子を収率良く製造することが困難であるという問題を有しているものであった。本発明は、このような事情に鑑みなされたもので、金属複合超微粒子の製造において、収率良く、かつ分布幅の小さい均一な粒径の金属複合超微粒子を製造することのできる金属複合超微粒子の製造方法の提供をその目的とするものである。そこで、本発明者は、無機金属塩と高級アルコールとの反応における加熱反応の条件につき種々検討した結果、反応工程を反応温度の異なる2段階に分け、後段の温度範囲を前段の温度範囲より高くすることにより、高収率で、かつ粒径分布の小さい均一な粒径の金属複合超微粒子を得ることができることを見出し、本発明を完成した。すなわち、本発明の要旨は、無機金属塩と高級アルコールとを加熱して反応させることにより、金属複合超微粒子を製造する方法において、上記加熱反応を40~70°Cで20~120分間行い、次いで130~200°Cで行うことを特徴とする金属複合超微粒子の製造方法に存するものである。本発明の製造方法によれば、上記無機金属塩と高級アルコールとの反応の際に、両者の反応効率が良くなり、無機金属塩の残存が抑制され、高収率で、かつ粒径分布の小さい均一な粒径の金属複合超微粒子を得ることができる。本発明において、粒径分布の小さい金属複合超微粒子が効率的に得られる理由は明らかでないが、前段の低温度領域の反応にて、無機金属塩が微粉化され、後段の高温度領域の反応にて、微粉化された無機金属塩とアルコールとの反応が高活性で進行することとなり、これにより、反応効率が良好で、金属を中心として周囲に高級アルコール由来の有機残基により被覆された粒径分布幅の小さい均一な粒径を有する金属複合超微粒子が得られるものと推定される。以下に記載する構成要件の説明は、本発明の実施態様の一例代表例であり、これらの内容に限定されるものではない。以下、本発明について詳細に説明する。また、本発明の金属複合超微粒子の製造工程の概要を、図1の製造フローチャート図に示す。《金属複合超微粒子》本発明は、無機金属塩と高級アルコールとを加熱反応させることにより、金属複合超微粒子を製造するものであるが、この金属複合超微粒子は、無機金属塩が反応分解して生じた金属を中心とし周囲に上記高級アルコール由来の有機残基により被覆された金属複合超微粒子である。《無機金属塩》本発明の原料となる無機金属塩としては、通常、銀、銅等の遷移金属や錫等の炭酸塩、塩酸塩、硝酸塩、硫酸塩等があげられる。具体的には、炭酸銀、塩酸銀、硝酸銀、硫酸銀炭酸銅、塩酸銅、硝酸銅、硫酸銅、炭酸錫、塩酸錫、硝酸錫、硫酸錫等があげられる。本発明においては、上記無機金属塩の中でも、非水系溶媒となじみやすいという点から、特に炭酸銀または炭酸銅が好ましい。なお、上記無機金属塩は、通常、常温で固体紛状のものである。《高級アルコール》本発明において無機金属塩とともに用いられる高級アルコールとしては、通常、炭素数6~22、好ましくは8~18、更に好ましくは10~16のアルコール、特に脂肪族アルコールがあげられる。具体的には、ドデシルアルコール、ラウリルアルコール、ミリスチルアルコール、セチルアルコール、ステアリルアルコール、ベヘニルアルコール、セトステアリルアルコール等があげられる。炭素数が少なすぎると安定な被覆層が得られがたくなる傾向があり、多すぎると金属含有率が低くなる傾向がある。これらは単独でもしくは2種以上併せて用いられる。これら高級アルコールの中でも、安定かつ高金属含有率になるという点から、好ましくはミリスチルアルコールが用いられる。これら高級アルコールは、通常、固体状のものである。上記高級アルコールの使用割合は、上記無機金属塩100重量部に対して40~500重量部、好ましくは50~400重量部、特に好ましくは60~300重量部である。上記高級アルコールの使用割合が少な過ぎると、無機金属塩との反応において無機金属塩が残存する傾向がみられ、金属複合超微粒子を高収率にて製造することが困難となる傾向がみられる。なお、上記高級アルコールの使用割合が多すぎると、未反応アルコールの除去が困難となる傾向がみられる。《反応溶媒》本発明の反応においては、上述のように通常、過剰量の高級アルコールを用い、これを溶媒を兼ねて反応を進行させることが好ましいが、必要に応じて、不活性な溶媒の存在下で反応を行ってもよい。例えば、その際に用いる溶媒としては、反応条件に近い沸点を持ち、非極性の溶媒であればよく、例えば、1,3,5-トリメチルベンゼンメシチレン、1,2,4-トリメチルベンゼンプソイドクメン、イソプロピルベンゼンクメン、ジエチレングリコールジベンゾエート、ジプロピレングリコールジベンゾエート等があげられる。《他の添加剤》本発明の反応においては、原料となる上記無機金属塩および高級アルコール以外に、反応収率の向上を目的に発泡抑制剤を用いてもよい。例えば、無機金属塩が炭酸塩系のような場合、炭酸ガスが発生し、それにより発生する泡が反応阻害要因となることがある。そのような場合、発泡抑制剤の添加が有効である。上記炭酸塩系以外にも反応の過程で発生ガスに起因する泡が生じるような場合に効果がある。上記発泡抑制剤としては、各種の発泡抑制作用を有するものが用いられ、例えば、イオン液体があげられる。上記イオン液体は、融点が150°C以下でカチオン部とアニオン部からなるイオン性物質であって、反応系におけるガス発生を抑制する効果を奏する。そして、本発明においては金属を含有していないものであれば特に限定するものではなく各種イオン液体が用いられる。上記イオン液体の配合量は、無機金属塩100重量部に対して2.5~100重量部であることが好ましく、より好ましくは5~50重量部、特に好ましくは10~30重量部である。《反応》本発明では、上述の無機金属塩と高級アルコールとを加熱反応させるが、通常、固体状である高級アルコールを加熱溶融し、これに紛状の無機金属塩を供給して反応を開始することが好ましい。本発明における反応は、まず、40~70°C、好ましくは50~65°Cで、20~120分間、好ましくは25~90分間、特に好ましくは30~60分間、加熱反応を行い、次いで、130~200°C、好ましくは140~180°C、特に好ましくは150~170°Cで、通常、20~300分間、好ましくは30~240分間、特に好ましくは30~180分間、加熱反応を行う。本発明での反応は、通常、撹拌槽タイプの反応器を使用し、撹拌下実施され、上記反応器は加熱装置加熱ジャケット等、特に還流凝縮器を備えたものを用いることが好ましい。また、反応器の材質としては、ガラス製のものや樹脂製のものが適宜用いられるが、通常ガラス製のものが好ましい。上述の前段反応においては、高級アルコール中に無機金属塩が分散し、上記無機金属塩が微細化され、後段反応においては、微細化された無機金属塩の微粒子と高級アルコールとの反応が高活性で進行する。この反応過程で無機金属塩の色調は、前段反応の進行により変化銀の場合、茶褐色に変化し、また、後段反応の進行により変化銀の場合、青紫色に変化する。本発明の反応では、反応の進行により水および炭酸等が副生するので、これら揮発物を後段反応においては留去しながら、反応を進行させるのが好ましい。なお、本発明の反応の停止は、反応混合物を通常、80°C以下、好ましくは60°C以下に冷却することにより行うことができる。《洗浄》上記の反応によって、金属を中心とし周囲に高級アルコール由来の有機残基により被覆された金属複合超微粒子を含む反応混合物が得られるが、これを低級アルコールで洗浄することが好ましい。この低級アルコールとしては、通常、炭素数1~3の脂肪族アルコールであり、中でもエタノールが好適である。洗浄方法としては、通常、デカンテーション等の懸濁洗浄法が一般的である。例えば、反応混合物に低級アルコールを添加し、撹拌混合した後、静置し、その後沈降した金属複合超微粒子を分離するデカンテーション操作を繰り返すことにより実施される。この際の低級アルコールの反応混合物への添加は、混合物温度が50°C以下、好ましくは40°C以下となった以降であれば任意の時点で添加しても差し支えない。洗浄温度は、通常、20~40°Cであり、低級アルコールの使用量は、通常、金属複合超微粒子に対して1~50重量倍である。また、洗浄回数は、目的とする純度の金属複合超微粒子となるまで繰り返し行われるが、通常、2~10回である。また、金属複合超微粒子の固液分離法としては、通常、濾過、遠心分離等の公知の手法で行うことができる。《乾燥》洗浄後の金属複合超微粒子は、通常、乾燥処理を行う。乾燥温度は、通常、20~80°C程度で行われる。また、乾燥後の固形物は、凝集している場合でも、摩砕等により容易に粉体状とすることができる。《金属複合超微粒子》得られた金属複合超微粒子は、上記無機金属塩が反応分解して生じた金属を中心とし、その周囲に上記高級アルコール由来の有機残基により被覆された構成からなる超微粒子ナノ粒子である。本発明の製造方法により得られる金属複合超微粒子の平均粒子径は、通常、1~100nm、好ましくは5~50nm、特に好ましくは7~30nmである。上記金属複合超微粒子の平均粒子径は、例えば、つぎのようにして測定される。すなわち、測定対象となる金属複合超微粒子の母集団から任意の測定試料を取り出し、市販の透過型電子顕微鏡TEMを用い、一定面積あたりの粒子の粒子径をスケールバーを参考に測定することにより測定することができる。また、上記で得られる金属複合超微粒子は、例えば、熱重量分析TG測定および赤外吸収分析IR測定を行なうことにより同定することができる。本発明で製造された金属複合超微粒子は、粒径分布が小さく、そのため、これを用いて焼成する場合の焼成温度が低く、しかも、均一で良好な金属面を得ることができる。以下、実施例をあげて本発明をさらに具体的に説明するが、本発明はその要旨を超えない限り以下の実施例に限定されるものではない。実施例1加熱装置、還流凝縮器及び2段翼攪拌機を備えた1リットル反応器ガラス製反応器に、まず、60°Cに加温し溶融したミリスチルアルコール和光純薬工業社製600gを供給し、つぎに、紛状炭酸銀鶯色日進化学社製300g、さらに、イオン液体である1-エチル-3-メチルイミダゾリウムビストリエチルリン酸EMIDEP60gを添加した。上記内容物を60°Cで40分間、500rpmの撹拌下、反応を行い、次いで、内容物を加温し、15分かけて160°Cに昇温し、同温度で2時間保持して反応を継続した。なお、上記反応の進行に伴い、反応後期は還流状態となった。上記の前段反応において、混合物の色調は茶褐色に変化し、また、後段反応においては、青紫色に変化した。その後、内温を80°C以下に冷却し、これにエタノール50mlを徐々に添加し攪拌条件:500rpm、さらに、冷却を継続し、内温を40°C以下とし、これをエタノールで洗浄した。洗浄処理は、エタノール1リットルを上記ビーカーに加え、ガラス棒で攪拌した後、25°C下にて静置した。6時間程静置すると、反応混合物は、黄色透明な上澄み液と濃灰色の沈降部に分離した。つぎに、デカンテーションにて上澄み液を可能な限り排出した後、新たにエタノール1リットルをビーカーに加え、ガラス棒で良く攪拌した後、静置した。3時間程静置すると、ほぼ無色透明な上澄み液と、やや青みがかった濃灰色の沈降部に分離した。つぎに、デカンテーションにて上澄み液を可能な限り排出した。次いで、上記上澄み液を取り除いた残分である濃灰色の沈降部分固形分を、新たなエタノールを用いて、準備した桐山ロートに移し、吸引濾過を行なった。なお、この桐山ロートによる吸引濾過により、充分に濾過が進むと、ロート上に残った固体青色のケーキに亀裂が生じた。上記亀裂が生じた固体青色のケーキが収縮し、スパチラを用いて割れるようになるまで乾燥し約24時間、さらに、ガラス棒にて粉砕できる程度になるまで乾燥を行った約48時間後、これを粉砕し、粉体状にした。<同定>上記乾燥し粉砕することにより得られた金属複合超微粒子粉体に関して、下記の装置を用いて熱重量分析TG測定および赤外吸収分析IR測定を行なった。これら測定の結果、得られた金属複合超微粒子は、上記炭酸銀が反応分解して生じた銀を中心とした周囲に上記ミリスチルアルコール由来の有機残基主にC14H29COO-とC13H27COO-により被覆された金属複合超微粒子であることが確認された。なお、未反応炭酸銀由来のピークは検出されなかった。さらに、得られた金属複合超微粒子の平均粒子径について、透過型電子顕微鏡TEMを用いて測定した結果、8~15nmであり、粒径分布の小さい超微粒子が得られたことが確認された。《熱重量分析TG測定》測定機器:PerkinElmer社製、ThermalAnalysisTG-7《赤外吸収分析IR測定》測定機器:Nicolet社製、Avatar360《平均粒子径の測定》測定機器:日立製作所社製、透過型電子顕微鏡H-7100FA型比較例1実施例1において、上記60°Cでの前段反応を経由せず、160°Cにて2時間かけて粉状の炭酸銀とミリスチルアルコールを反応させた以外は同様にして、サンプルである金属複合超微粒子粉体を製造した。得られたサンプルについて、実施例1と同様にして同定、平均粒子径を測定した。同定の結果、得られた金属複合超微粒子は、上記炭酸銀が反応分解して生じた銀を中心とし周囲に上記ミリスチルアルコール由来の有機残基C13H27COO-により被覆された金属複合超微粒子であることが確認された。さらに、得られた金属複合超微粒子の粒子径は、8~50nmとなり、粒径分布の広いものとなった。また、未反応炭酸銀由来のIRピークが認められた。比較例2実施例1において、後段反応を230°Cにて10分間とした以外は実施例1と同様にして、サンプルである金属複合超微粒子粉体を製造した。得られたサンプルについて、実施例1と同様にして同定,平均粒子径を測定した。同定の結果、得られた金属複合超微粒子は、上記炭酸銀が反応分解して生じた銀を中心とし周囲に上記ミリスチルアルコール由来の有機残基主にC14H29COO-とC13H27COO-により被覆された金属複合超微粒子も確認されたが、高温及び短時間の反応であったため、1mm径以上の大きな粒径が生成したり、未反応炭酸銀もIRで確認されたりして、安定して目的物を得ることができなかった。比較例3実施例1において、後段反応を120°Cにて2時間とした以外は実施例1と同様に行ったが、目的の金属複合超微粒子の生成は認められなかった。"